СЫРЬЕВАЯ СМЕСЬ ДЛЯ ИЗГОТОВЛЕНИЯ СИЛИКАТНОГО КИРПИЧА
RAW MATERIAL FOR PRODUCTION OF SILICATE BRICKS

Изобретение относится к производству строительных материалов.
Известна сырьевая смесь для изготовления силикатного кирпича, содержащая, мас.%: кварцсодержащий компонент (кварцевый песок) 90-95; молотая негашеная известь 5-10 [1].
Задача изобретения состоит в улучшении способности к оплавлению поверхности силикатного кирпича.
2
2
Технический результат достигается тем, что сырьевая смесь для изготовления силикатного кирпича, включающая кварцсодержащий компонент и молотую негашеную известь, содержит в качестве кварцсодержащего компонента молотый до удельной поверхности 1000-1300 см/г стеклокоролек при следующем соотношении компонентов, мас.%: молотый до удельной поверхности 1000-1300 см/г стеклокоролек 85-95; молотая негашеная известь 5-15.
В таблице приведены составы сырьевой смеси для изготовления силикатного кирпича.
Компоненты
Содержание, мас.%:
состав №1
состав №2
состав №3
Молотый до удельной поверхности 1000-1300 см<sup>2</sup>/г стеклокоролек
85
90
95
Молотая негашеная известь
15
10
5
Ниже приведен пример получения силикатного кирпича.
2
Стеклокоролек - отход производства стекловолокна, молотый до удельной поверхности 1000-1300 см/г, смешивают с молотой (до остатка не более 10% на сите №008) негашеной известью (I-II сорт), затем добавляют воду, вновь перемешивают и выдерживают (7-10 ч) до полного гашения извести. Из полученной смеси с влажностью 6,5-7,5% под давлением 15-17 МПа формуют кирпич, который подвергают автоклавной обработке в атмосфере насыщенного пара при давлении 0,9-1 МПа и температуре 170-175°С в течение 9-10 ч. Поверхность (ложок, тычок) охлажденного до температуры 15-25°С кирпича оплавляют, например, с применением низкотемпературной плазмы. При этом на поверхности образуется ровная и тонкая защитно-декоративная стекловидная пленка зеленоватого цвета.
Источник информации
1. Попов К.Н. Материаловедение для каменщиков, монтажников конструкций. - М.: Высш. шк., 1991. - С.189-192.